(57)【特許請求の範囲】
【請求項１】
ピン孔を有し、このピン孔が係合するピンに揺動自在に支持される木製の鍵盤本体と、
羊毛繊維で構成され、前記ピン孔の内側面に接着されたブッシングクロスとを有し、
当該ブッシングクロスを構成する前記羊毛繊維の１本１本が、フッソ樹脂でコーティングされていることを特徴とする楽器の鍵盤。
【請求項２】
前記羊毛繊維の１本１本が、前記ブッシングクロスを前記フッソ樹脂の溶液に含浸することによってコーティングされていることを特徴とする、請求項１に記載の楽器の鍵盤。
【請求項３】
前記フッソ樹脂がフッ素系高分子重合体で構成されていることを特徴とする、請求項１または２に記載の楽器の鍵盤。
【請求項４】
前記ブッシングクロスが前記鍵盤本体に熱可塑性樹脂接着剤で接着されていることを特徴とする、請求項１ないし３のいずれかに記載の楽器の鍵盤。
【発明の詳細な説明】
【０００１】
【発明の属する技術分野】
本発明は、楽器の鍵盤に関し、特にアコースティックピアノなどにおいて、鍵盤本体のピン孔に取り付けられるブッシングクロスの改良に関する。
【０００２】
【従来の技術】
一般に、グランドピアノやアップライトピアノなどのアコースティックピアノでは、鍵盤の中央部のバランスピン孔に通したバランスピンを中心として鍵盤を揺動自在に支持するとともに、鍵盤の前端部のフロントピン孔に通したフロントピンで鍵盤の左右の振れを防止するようになっている。バランスピン孔およびフロントピン孔の各内側面にはブッシングクロスが接着されており、従来、このブッシングクロスは、編んだ柔らかい羊毛繊維で構成されている。そして、ブッシングクロスの柔軟性と滑性（減摩性）により、両ピン孔の寸法のばらつきなどを補償して、鍵盤の揺動をスムーズにするとともに、揺動の際のノイズをなくすようにしている。
【０００３】
【発明が解決しようとする課題】
従来のブッシングクロスに使用されている羊毛繊維は、本来的に比較的高い耐摩耗性を有するため、ピアノの使用が短期間の場合には、特に問題なく適用できる。しかし、ピアノの使用が長期間に及ぶ場合には、摩耗が次第に進行して、滑性が低下するため、鍵盤にがたつきが生じて、そのタッチ感が悪化したり、不快なノイズが発生したりすることがある。その結果、ブッシングクロスの交換が必要になり、最悪の場合には、ピアノの寿命をも左右してしまう。
【０００４】
本発明は、このような課題を解決するためになされたものであり、ブッシングクロスの滑性および耐摩耗性を向上させ、かつ長期間、維持できることにより、耐久性を向上させることができる楽器の鍵盤を提供することを目的としている。
【０００５】
【課題を解決するための手段】
この目的を達成するため、本発明の楽器の鍵盤は、ピン孔を有し、このピン孔が係合するピンに揺動自在に支持される木製の鍵盤本体と、羊毛繊維で構成され、ピン孔の内側面に接着されたブッシングクロスとを有し、ブッシングクロスを構成する羊毛繊維の１本１本が、フッソ樹脂でコーティングされていることを特徴としている。
【０００６】
この楽器の鍵盤では、ブッシングクロスを構成する羊毛繊維が、滑性および耐摩耗性に優れたフッソ樹脂でコーティングされていることにより、ブッシングクロスの滑性が高められ、その機能が向上するとともに、摩耗も少なくなり、その耐久性が向上する。また、ブッシングクロスの表面だけでなく、その全体にわたり、羊毛繊維の１本１本にフッソ樹脂がコーティングされているので、たとえ表面が磨耗しても、滑性は低下することなく、長時間、良好に維持される。
【０００７】
この場合、羊毛繊維の１本１本が、ブッシングクロスをフッソ樹脂の溶液に含浸することによってコーティングされていることが好ましい。この構成によれば、フッソ樹脂溶液へのブッシングクロスの含浸によって、その羊毛繊維の１本１本のコーティングを簡便に且つばらつきを少なくして行うことができる。
【０００８】
これらの場合、フッソ樹脂がフッ素系高分子重合体で構成されていることが好ましい。フッ素系高分子重合体は、フッソ樹脂の中でも特に、滑性および耐摩耗性に優れ、安定性も高いので、ブッシングクロスの機能および耐久性をさらに高めることができる。
【０００９】
さらにこれらの場合、ブッシングクロスが鍵盤本体に熱可塑性樹脂接着剤で接着されていることが好ましい。フッソ樹脂は本来的には接着性が良くなく、接着剤をはじく作用をするが、ポリアミドなどの熱可塑性樹脂接着剤を使用し、短時間で硬化させることにより、木質材で構成された鍵盤本体の表面の凹凸と、羊毛繊維で構成されたブッシングクロスの表面の凹凸との機械的なかみ合い（アンカー効果）によって、ブッシングクロスをフッソ樹脂でコーティングした場合でも、鍵盤本体との接着力を十分に確保することができる。
【００１０】
【発明の実施の形態】
以下、本発明の一実施形態を、図面を参照しながら詳細に説明する。図３は、本発明を適用したアップライトピアノの鍵盤（白鍵）を含む鍵盤装置を示している。同図に示すように、この鍵盤１は、鍵盤本体２と、鍵盤本体２の中央部のバランスピン孔（ピン孔）３に接着された一対のブッシングクロス４、４と、鍵盤本体２の前半部に接着されたアクリル製の鍵盤表皮５などで構成されている。
【００１１】
鍵盤本体２は、スプルスや松などの比較的軽量で弾力性に富む木質材で構成されている。鍵盤本体２の中央部上面には、より堅い木質材から成る中座板６が補強用に接着されている。前記バランスピン孔３は、図１および図２に示すように、鍵盤本体２から中座板６にわたり、これらを上下方向に貫通するように形成されており、鍵盤本体２の下端部の丸孔部３ａと、その上側に連なり、前後方向に延びるガイド長孔部３ｂとで構成されている。
【００１２】
ブッシングクロス４は、フッソ樹脂でコーティングされた矩形状の羊毛製のクロスで構成されており、例えば次のようにして製造される。
（１）まず、ブッシングクロス４の素材として、従来と同様の、羊毛繊維を編んだクロス原反を用意する。
（２）次いで、クロス原反をフッソ樹脂水溶液に含浸して飽和させる。このフッソ樹脂水溶液は、例えば、４〜５重量％のフッ素樹脂、例えばパー−フルオル−アクリル−アルキレート共重合体を含むとともに、ウレタン系のバインダーや乳化剤などを成分とするものである。この含浸により、クロス原反の表面だけでなく、その羊毛繊維の１本１本が、フッ素樹脂によってコーティングされる。
（３）次に、クロス原反をフッソ樹脂水溶液から取り出し、所定の温度および時間（例えば１００℃、５分）で乾燥させ、さらに所定の温度および時間（例えば１６０℃、３０秒）で加熱することにより、バインダーで硬化を促進しながら、キュアリングを行う。
（４）最後に、クロス原反を所定寸法の矩形状に切断して、ブッシングクロス４の製造を完了する。
【００１３】
製造されたブッシングクロス４は、図２に示すように、バランスピン孔３のガイド長孔部３ｂの各内側面から中座板６の上面に沿ってＬ字状に折り曲げられ、短時間で硬化させたポリアミドなどの熱可塑性樹脂接着剤で接着されている。なお、図示しないが、ブッシングクロス４は、鍵盤本体２の前部下面に開口するように形成された図示しないフロントピン孔（ピン孔）にも、同様に取り付けられている。
【００１４】
以上の構成の鍵盤１は、図３に示すように、そのバランスピン孔３を筬中７に立設されたバランスピン（ピン）８に、上記フロントピン孔を筬前９に立設されたフロントピン（ピン）１０にそれぞれ係合させることによって、筬中７および筬前９を固定した筬１１に取り付けられている。これにより、鍵盤１は、バランスピン８を中心に揺動自在に支持されるとともに、フロントピン１０によって左右の振れが防止される。また、ブッシングクロス４は、図２に示すように、バランスピン８およびフロントピン１０に両側から軽く接触し、その柔軟性と滑性により、バランスピン孔３およびフロントピン孔の寸法のばらつきなどを補償して、鍵盤２の揺動をスムーズにするとともに、揺動の際のノイズを防止するという機能を果たす。
【００１５】
この場合、本実施形態のブッシングクロス４は、前述したように、滑性および耐摩耗性が特に優れていて、安定性も高いパー−フルオル−アクリル−アルキレート共重合体でコーティングされているので、従来のブッシングクロスと比較して、滑性が高められることにより、ブッシングクロス４の上記機能が向上するとともに、摩耗が少なくなることにより、耐久性も向上させることができる。また、フッ素樹脂水溶液への含浸によって、ブッシングクロス４の表面だけでなく、その羊毛繊維の１本１本にフッ素樹脂がコーティングされるので、たとえブッシングクロス４の表面が摩耗しても、滑性は低下することなく、長期間、良好に維持される。その結果、ピアノを長期間、使用した場合でも、鍵盤１のがた、タッチ感の悪化や不快なノイズが非常に生じにくくなり、鍵盤１の耐久性を向上させ、ひいてはピアノの寿命を延ばすことができる。
【００１６】
なお、ブッシングクロス４のコーティング剤として、前述したパー−フルオル−アクリル−アルキレート共重合体に代えて、他の適当なフッソ樹脂を採用してもよい。フッソ樹脂は一般に滑性および耐摩耗性が高いので、それにより、前述したのと基本的に同様の効果を得ることができる。また、フッソ樹脂は本来的には接着性が良くなく、接着剤をはじく作用をするが、上述したように、ポリアミドなどの熱可塑性樹脂接着剤を使用し、短時間で硬化させることにより、木質材で構成された鍵盤本体２および中座板６の表面の凹凸と、羊毛繊維で構成されたブッシングクロス４の表面の凹凸との機械的なかみ合い（アンカー効果）によって、ブッシングクロス４をフッソ樹脂でコーティングした場合でも、鍵盤本体２および中座板６との接着力を十分に確保することができる。
【００１７】
また、実施形態では、ブッシングクロス４のコーティングをフッソ樹脂水溶液への含浸によって行っているが、これをスプレーなどの他の適当な方法で行うことも可能である。含浸の場合には特に、羊毛繊維１本１本のコーティングを簡便に且つばらつきを少なくして行えるという利点がある。さらに、実施形態はアップライトピアノの鍵盤の例であるが、本発明をグランドピアノ、あるいは他の適当なタイプのピアノ、例えば電子ピアノやオルガンなどの鍵盤に適用することも、もちろん可能である。また、ピアノなどにおける他の摺動部品や揺動部品の受け部材、例えば、アクションフレンジブッシングクロス、ウイッペンヒールクロスや、ダンパーレバーパンチングクロスなどに使用しても、同様の効果があり、耐久性を著しく高めることが可能である。その他、本発明の趣旨の範囲内で、細部の構成を適宜、変更することができる。
【００１８】
【発明の効果】
以上のように、本発明の楽器の鍵盤は、ブッシングクロスの滑性および耐摩耗性を向上させ、かつ長期間、維持できることにより、耐久性を向上させることができるなどの効果を有する。
【図面の簡単な説明】
【図１】本発明を適用したアップライトピアノの鍵盤の要部を示す部分拡大側面図である。
【図２】図１の鍵盤の横断面図である。
【図３】図１の鍵盤を含む鍵盤装置を示す斜視図である。
【符号の説明】
１  鍵盤
２  鍵盤本体
３  バランスピン孔
４    ブッシングクロス
８    バランスピン
１０    フロントピン
【図１】
0003604052.tif 000002
【図２】
0003604052.tif 000003
【図３】
0003604052.tif 000004